(57)【特許請求の範囲】
【請求項１】
ＡｌＮからなる主成分と、焼結助剤成分とを含むＡｌＮ質焼結体の絶縁基板と、該絶縁基板の表面あるいは内部に厚さが３０μｍ以上の配線導体層を具備する配線基板であって、前記配線導体層が、モリブデン、タングステンのうちの少なくとも１種を主とする金属成分と、該金属成分１００重量部に対して、５〜１５重量部のセラミック成分とを含み、該セラミック成分が、ＡｌＮと、焼結助剤成分とを含み、前記配線導体層中のＡｌＮに対する焼結助剤成分の含有量が、ＡｌＮ質焼結体におけるＡｌＮに対する焼結助剤成分の含有量の３〜６倍であることを特徴とする配線基板。
【請求項２】
前記ＡｌＮ質焼結体中の焼結助剤成分として、Ｙを含む希土類元素のうち少なくとも１種および／またはアルカリ土類元素のうち少なくとも１種を酸化物換算による合計でＡｌＮ１００重量部当たり２〜２０重量部の割合で含むことを特徴とする請求項１記載の配線基板。
【請求項３】
配線導体層中の焼結助剤成分として、Ｙを含む希土類元素のうち少なくとも１種および／またはアルカリ土類元素のうち少なくとも１種を酸化物換算による合計でＡｌＮ１００重量部当たり１０〜７０重量部の割合で含むことを特徴とする請求項１または請求項２記載の配線基板。
【請求項４】
前記ＡｌＮ質焼結体中の焼結助剤成分として含まれる希土類元素および／またはアルカリ土類元素と同じ元素を配線導体層中に含むことを特徴とする請求項２または請求項３記載の配線基板。
【発明の詳細な説明】
【０００１】
【発明の属する技術分野】
本発明は、各種配線基板や半導体素子収納用パッケージ等に適用されるＡｌＮ質配線基板に関するものであり、特にパワーモジュール基板等、大電流を流すことが可能な配線導体層を具備し、且つ放熱性に優れた配線基板に関するものである。
【０００２】
【従来技術】
近年、半導体素子の高集積化に伴って、半導体装置からの発生熱が増大する傾向にあり、これによって生じる半導体装置の誤動作をなくすために、放熱性に優れた基板材料が求められている。さらに、パワーモジュール基板等は、配線の大電流対応や、前記と同様に、放熱性の優れた配線基板が求められている。
【０００３】
各種絶縁基板や半導体素子収納用パッケージには、従来よりアルミナ質焼結体が使用されているが、その熱伝導率は約２０Ｗ／ｍ・Ｋ程度という低い値であるために、これに代わって高熱伝導率のＡｌＮ質焼結体が注目されている。
【０００４】
このＡｌＮは、単味の熱伝導率の理論値が３２０Ｗ／ｍ・Ｋという高い値を有するために、それに近づけるための焼結体の研究開発が進められ、最近では２００Ｗ／ｍ・Ｋの熱伝導率を有するＡｌＮ質焼結体の製造できるようになった。
【０００５】
また、ＡｌＮ質焼結体を絶縁基板とする配線基板においては、配線導体層をＷやＭｏ等の高融点金属によって形成し絶縁基板と同時焼成により形成することも行われている。
【０００６】
【発明が解決しようとする課題】
しかしながら、上記のようにＡｌＮ質焼結体からなる絶縁基板と、同時焼成によって形成した通常の配線導体層の体積抵抗は３×１０-8Ω・ｃｍと高いために、１Ａ以上の大電流を流すための導体層には対応できないことから、配線導体層の厚みを厚くすることが提案されている。
【０００７】
しかし、配線導体層の厚くなると、配線導体層自体が焼結不良を起こしやすく、また、絶縁基板の厚みの大きい配線導体層の周囲も同様に焼結不良を来し、これにより、配線導体層の高抵抗化や配線導体層と絶縁基板の界面剥離によって断線が起きたり、さらに、配線導体層と絶縁基板との収縮挙動が異なるため、配線基板に反りが発生するという問題があった。
【０００８】
従って、本発明は、配線導体層の厚みが３０μｍ以上と厚い場合でも、絶縁基板との同時焼成で形成することができ、焼結不良による上記課題が発生せず、且つ、基板の反りが少ない、大電流に対応可能な配線導体層を有するＡｌＮ質配線基板を提供するを目的とするものである。
【０００９】
【課題を解決するための手段】
本発明者らは、上記の現象について種々検討を重ねた結果、厚みの厚い配線導体層の場合、絶対体積が大きいために焼結不良を来しやすいこと、また、焼結初期に多孔質状態の配線導体層が、周囲の絶縁基板中の焼結助剤を吸収してしまうために、配線導体層の周囲で焼結体の焼結不良が発生したことを突き止め、これを解消するには、配線導体層中に、絶縁基板と同成分であるＡｌＮを含有させるとともに、そこに配合する焼結助剤量をＡｌＮ質焼結体よりも格段に多量に配合することによって上記の焼結不良が解消されることを見いだした。
【００１０】
即ち、本発明の配線基板は、ＡｌＮからなる主成分と、焼結助剤成分とを含むＡｌＮ質焼結体の絶縁基板と、該絶縁基板の表面あるいは内部に厚さが３０μｍ以上の配線導体層を具備する配線基板であって、前記配線導体層が、モリブデン、タングステンのうちの少なくとも１種を主とする金属成分と、該金属成分１００重量部に対して、５〜１５重量部のセラミック成分とを含み、該セラミック成分が、ＡｌＮと、焼結助剤成分とを含み、前記配線導体層中のＡｌＮに対する前記焼結助剤の含有量が、ＡｌＮ質焼結体におけるＡｌＮに対する焼結助剤の含有量の３〜６倍であることを特徴とするものである。
【００１１】
なお、前記ＡｌＮ質焼結体中の焼結助剤成分として、Ｙを含む希土類元素のうち少なくとも１種および／またはアルカリ土類元素のうち少なくとも１種を酸化物換算による合計でＡｌＮ１００重量部当たり２〜２０重量部の割合で含むことが望ましい。
【００１２】
また、配線導体層中の焼結助剤成分として、Ｙを含む希土類元素のうち少なくとも１種および／またはアルカリ土類元素のうち少なくとも１種を酸化物換算による合計でＡｌＮ１００重量部当たり１０〜７０重量部の割合で含むことが望ましい。さらに、前記ＡｌＮ質焼結体中の焼結助剤成分として含まれる希土類元素および／またはアルカリ土類元素と同じ元素を配線導体層中に含むことが望ましい。
【００１３】
本発明によれば、３０μｍ以上の配線導体層中に含有するＡｌＮを含むセラミック成分中の焼結助剤量を絶縁基板を構成するＡｌＮ質焼結体における焼結助剤量の３〜６倍とすることによって、焼結初期において、配線導体層が周囲のＡｌＮ質成形体中の焼結助剤成分を吸収することがなく、しかも配線導体層の焼結体性を高めることができる結果、厚みの大きい配線導体層とその周囲のＡｌＮ質焼結体をともに焼結させ、配線導体層が高抵抗化、配線導体層と絶縁基板の界面剥離による断線発生を防止するとともに、配線基板や配線導体層表面の反りの発生を防止することができる。
【００１４】
【発明の実施の形態】
（全体構造）
以下に、本発明の配線基板の一実施態様を示す概略断面図を基に説明する。図１の配線基板は、ＡｌＮ質焼結体からなる複数の絶縁層１ａ、１ｂ、１ｃが積層された絶縁基板１を具備し、絶縁層１ａ、１ｂ、１ｃの各表面には、厚さが３０μｍ未満の一般導体層２が設けられている。また、最表層である絶縁層１ａと、中間層である絶縁層１ｂに厚さが３０μｍの配線導体層４が設けられている。また、一般導体層２同士、あるいは一般導体層２と配線導体層４間は適宜、ビアホール導体３によって電気的に接続されている。
【００１５】
最表層である絶縁層１ａに設けられている配線導体層４は、大電流用配線の他に、配線基板表面に実装される実装部品が発する熱を放熱するヒートシンクとしての機能をも具備する。尚、上記の一般導体層２、配線導体層４およびビアホール導体３は、いずれも、タングステン（Ｗ）および／またはモリブデン（Ｍｏ）を主成分とする導体からなるものであって、絶縁基板１と同時焼成によって形成されたものである。
【００１６】
本発明において、絶縁基板１を構成するＡｌＮ質焼結体は、ＡｌＮを主成分とし、焼結助剤成分として、Ｙを含む希土類元素のうちの少なくとも１種および／またはアルカリ土類元素のうち少なくとも１種を酸化物換算による合計でＡｌＮ１００重量部当たり２〜２０重量部、特に５〜１５重量部の割合で含むことが望ましい。
【００１７】
これは、上記助剤量が２重量部よりも少ないと、焼成温度が１９００℃以上にしないと焼結できず、その結果、配線導体層等を形成するタングステンやモリブデンとの同時焼成が難しくなる。また、２０重量部よりも多いと、ＡｌＮ質焼結体の長所である熱伝導性が大幅に低下してしまう。
【００１８】
Ｙを含む希土類元素としては、Ｙ、Ｅｒ、Ｙｂ、Ｌｕ、Ｓｍ、Ｌｕの群から選ばれる少なくとも１種が好適に用いられる。また、アルカリ土類元素としては、Ｃａ、Ｂａ、Ｓｒの群から選ばれる少なくとも１種が好適に用いられる。
【００１９】
また、さらに１７００℃以下の低温での焼結性を高めるために、上記のＹを含む希土類元素と、アルカリ土類元素とを併用することが望ましく、その場合、Ｙを含む希土類元素を酸化物換算で２重量部以上、特に４重量部以上、アルカリ土類元素を酸化物換算で０．０２重量部以上、特に０．０５重量部以上の割合で含むことが望ましい。
【００２０】
また、上記ＡｌＮ質焼結体のその他の特性を改善する上で、周期律表でＴｉなどの４ａ族、Ｔａ、Ｃｒなどの５ａ族、Ｗ、Ｍｏなどの６ａ族、Ｍｎなどの７ａ族、Ｆｅ、Ｎｉ、Ｃｏなどの８ａ族の各族元素化合物を酸化物換算で３重量部以下の比率で含有していてもよい。
【００２１】
かかる絶縁基板１の高熱伝導性を達成する上では、焼結助剤成分の含有量は少ない方が良く、また相対密度は９５％以上、特に９７％以上の高緻密体から構成されるものが望ましい。
【００２２】
さらに、ＡｌＮ質焼結体の熱伝導率は理論値に近いことが望ましいが、特に７０Ｗ／ｍ・Ｋ以上、さらには１００Ｗ／ｍ・Ｋ以上、さらには１２０Ｗ／ｍ・Ｋ以上であることが望ましい。
【００２３】
本発明によれば、配線基板に設けられた種々の導体層のうち、大電流を流す配線導体層４においては、厚みが厚いことから焼結不良等が発生し、配線基板に反り等を発生させやすい。
【００２４】
そこで、本発明によれば、この配線導体層４は、モリブデン、タングステンのうちの少なくとも１種を主たる金属成分とするものであるが、まず、該金属成分１００重量部に対して、ＡｌＮを含むセラミック成分を５〜１５重量部、特に５〜１２重量部の割合で含むことが重要である。
【００２５】
これは、配線導体層４の焼結不良を防ぎ、絶縁基板１との同時焼結性を達成させるとともに、配線基板の反りを低減させるためである。上記セラミック成分の含有量が５重量部より少ないと、絶縁基板１との収縮挙動の違いが大きくなり、配線基板の反りが増大する。また１５重量部より多いと、配線導体層４の導通抵抗が高くなってしまい大電流の印加に適さなくなってしまう。
【００２６】
また、上記のセラミック成分は、ＡｌＮ以外に、Ｙを含む希土類元素および／またはアルカリ土類元素の少なくとも１種の元素を含む化合物からなる焼結助剤成分を含むものであるが、これらの焼結助剤成分のＡｌＮに対する含有量が、前記ＡｌＮ質焼結体におけるＡｌＮに対する焼結助剤成分の含有量の３〜６倍、特に３〜５倍であることが重要である。即ち、上記の含有量が３倍よりも少ないと、配線導体層の焼結時に、絶縁基板のＡｌＮ質成形体中の焼結助剤成分が配線導体層側に移行、吸収され、配線導体層周辺の焼結体が焼結不良を来してしまうために、絶縁基板との接合強度がなくなり、剥離による断線等が発生する恐れがある。また、６倍より多いと、配線導体層中のセラミック成分組成がＡｌＮ質焼結体の組成比と大きく異なるために基板と配線導体層との収縮挙動の違いが大きくなり、基板や配線導体層が反るなどの問題がある。
【００２７】
なお、この配線導体層４中におけるＹを含む希土類元素のうち少なくとも１種および／またはアルカリ土類元素のうち少なくとも１種は、上記の比率で酸化物換算による合計でＡｌＮ１００重量部当たり１０〜７０重量部の割合で含むことが適当である。
【００２８】
なお、配線導体層４の中には、Ｗ、Ｍｏの粒子成長を調整したり、収縮を調整するために、ＮｉＯ、Ｆｅ2Ｏ3などを含有する場合もある。但し、これらの成分の含有量が多すぎると著しい粒子成長が起こり、かえって高抵抗化を招く恐れがあるため含有量は２重量部以下であることが望ましい。
【００２９】
また、本発明の配線基板において、一般導体層２やビアホール導体３は、厚みの大きい配線導体層４に比較して焼結性が良好であるために、特に限定するものではないが、配線導体層４と同一組成の導体成分によって形成することが製造工程上望ましい。
【００３０】
（製造方法）
次に、本発明の配線基板の製造方法を詳述する。まず、ＡｌＮ粉末１００重量部に対して、Ｙを含む希土類元素のうちの少なくとも１種の化合物や、アルカリ土類元素のうち少なくとも１種の化合物を酸化物換算による合計量でＡｌＮ１００重量部当たり、２〜２０重量部、特に５〜１５重量部の割合で添加する。さらに必要に応じて、Ｔｉ、Ｖ、Ｎｂ、Ｗ、Ｍｏ、Ｍｎ、Ｆｅ、Ｎｉ、Ｃｏなどの周期律表第４ａ、５ａ、６ａ、７ａ、８ａ族のうちの少なくとも１種の金属または化合物を酸化物換算で３重量部以下の割合で添加する。
【００３１】
そして、上記混合物に、バインダー、有機溶剤を用いてスラリーを調製し、このスラリーをドクターブレード法、カレンダーロール法、圧延法などの手法によりシート化してグリーンシートを作製する。
【００３２】
また、配線導体層４用の導体ペーストとして、有機成分以外の固形成分を基準として、モリブデンまたはタングステンを主たる金属成分とし、この金属成分１００重量部に対して、ＡｌＮと、Ｙを含む希土類元素のうちの少なくとも１種の化合物や、アルカリ土類元素のうち少なくとも１種の化合物とを含むセラミック成分を５〜１５重量部の割合で添加する。また、この時のＡｌＮに対する焼結助剤成分の含有量が、ＡｌＮ質成形体中におけるＡｌＮに対する焼結助剤成分の含有量の３〜６倍となるように調合する。
【００３３】
上記において用いられるＹを含む希土類元素化合物、アルカリ土類元素化合物は、酸化物の他、あるいは焼成によって酸化物を形成することのできる炭酸塩、硝酸塩、酢酸塩であってもよい。
【００３４】
そして、上記導体ペーストを前記ＡｌＮ質グリーンシート上に、スクリーン印刷法でパターン状に塗布する。また、配線導体層４を形成する場合、グリーンシートに金型プレスによる打ち抜きや、レーザ加工で所定形状の配線導体層用の空隙を形成した後、この空隙部に上記導体ペーストを印刷法やディスペンサで充填する。この時、空隙を形成するグリーンシートの厚みを変えることにより、配線導体層の厚みを自在に変えることができる。つまり、配線の許容する電流値や電子部品の発熱量などを考慮し、配線導体層の形状や厚みを任意に変えることで対応することができる。
【００３５】
なお、ビアホール導体３を形成する場合には、グリーンシートに、マイクロドリル、レーザ等により直径が５０μｍ〜２５０μｍのビアホールを形成した後、このビアホール内に上記の導体ペーストを充填する。この後、導体ペーストを印刷塗布したグリーンシートを位置合わせして積層圧着した後、この積層体を水素窒素混合雰囲気などの非酸化性雰囲気中で１６００〜１８００℃の温度で焼成して、前記絶縁基板１と配線導体層４、一般導体層２およびビアホール導体３とを同時焼成によって形成することができる。
【００３６】
【実施例】
高温焼成用として、ＡｌＮ１００重量部に対して、酸化エルビウム８．０重量部の比率で混合し、これにアクリル系樹脂をバインダーとして添加混合し、これをドクターブレード法により成形し、ＡｌＮ質グリーンシートを作製した。
【００３７】
また、低温焼成用として、上記組成に、酸化ストロンチウム１．０重量部、酸化アルミニウム１．０重量部添加して、上記同様にドクターブレード法によりＡｌＮ質グリーンシートを作製した。
【００３８】
次に、高温焼成用のグリーンシートに対して、表１に示す組成になるようにタングステン（Ｗ）もしくはモリブデン（Ｍｏ）と、ＡｌＮ、各焼結助剤成分を混合し、この混合粉末に対してセルロース系樹脂をバインダーとして添加し、さらにフタル酸系有機溶剤を混合分散させて、高温焼成基板用導体ペーストを作製した。
【００３９】
また、低温焼成基板用も上記と同様に、表２に示す組成になるように混合し、バインダーと有機溶剤を添加して低温焼成基板用導体ペーストを作製した。
【００４０】
次に、厚み３０〜３００μｍのグリーンシートの所定箇所を金型打ち抜きで幅５ｍｍ、長さ３０ｍｍの空隙部を形成後、片面だけグリーンシートを積層圧着した。そして、この空隙部に、上記導体ペーストを１６５メッシュのスクリーン印刷で充填した。その後、Ｎ2とＨ2との雰囲気中で、高温焼成基板用は表１、低温焼成基板用は表２の焼成温度で焼成し、表に示す厚みの配線導体層を有するＡｌＮ基板を作製した。
【００４１】
なお、高温焼成によって作製されたＡｌＮ質焼結体の熱伝導率は１７０Ｗ／ｍ・Ｋ、低温焼成によって作製されたＡｌＮ質焼結体の熱伝導率は１２０Ｗ／ｍ・Ｋであった。
【００４２】
かくして得られたＡｌＮ質配線基板において、レーザによる形状測定機で、配線導体層表面の反りを測定した。さらに、Ｘ線透過分析と、基板を切断して、配線導体層のＳＥＭ分析を行い、配線導体層の焼結状態、クラックの有無、磁器界面の剥離の有無を確認した。また、４端子法により、配線導体層の電気抵抗を測定した。
【００４３】
【表１】
0004570263.tif 000002
【００４４】
【表２】
0004570263.tif 000003
【００４５】
表１、２の結果によれば、試料Ｎｏ．１０のように、配線導体層におけるＡｌＮを含むセラミック成分の含有量が５重量部より少ないと基板の反りが増大し、逆に試料Ｎｏ．１４のように１５重量部より多すぎると電気抵抗が高くなった。また、試料Ｎｏ．１、７、１７、２３、２９、３５、４１のように、焼結助剤成分量がＡｌＮ質焼結体中の助剤成分量の３倍よりも少ないと、配線導体層や配線導体層周辺の焼結体が焼結不良を来し、配線導体層の電気抵抗が高くなったり、配線導体層のクラックや剥離が発生した。また、試料Ｎｏ．６、１６、２２、２８、３４、４０、４６のように、焼結助剤成分量がＡｌＮ質焼結体中の助剤成分量の６倍よりも多いと、基板の反りが大きく、電子部品等の実装に影響を及ぼすものであった。
【００４６】
これに対して、本発明の試料は、いずれも良好な焼結性を示し、配線導体層の表面の反りも小さく、且つ電気抵抗も小さく、絶縁基板に対して剥離やクラックなどが発生することも防止できた。
【図面の簡単な説明】
【図１】本発明のＡｌＮ質配線基板の一例の概略断面図である。
【符号の説明】
１  絶縁基板
２  一般導体層
３  ビアホール導体
４  配線導体層
【図１】
0004570263.tif 000004